ОПТИЧЕСКОЕ ВОЛОКНО С НИЗКИМИ ПОТЕРЯМИ, С СЕРДЦЕВИНОЙ, СОВМЕСТНО ЛЕГИРОВАННОЙ ДВУМЯ ИЛИ БОЛЬШИМ КОЛИЧЕСТВОМ ГАЛОГЕНОВ

1. Одномодовое оптическое волокно, содержащее:
сердцевину, имеющую градиентный профиль показателя преломления с альфой меньше чем 5; и
оболочку, содержащую депрессионную область оболочки и внешнюю область оболочки в контакте с депрессионной областью оболочки и окружающую ее,
в котором сердцевина имеет относительный показатель преломления больше чем на +0,25% по сравнению с относительным показателем преломления внешней области оболочки, в котором сердцевина содержит диоксид кремния, совместно легированный первым галогеном и вторым галогеном, при этом концентрации первого и второго галогенов в сердцевине распределены неравномерно так, что
(а) отношение максимальной и минимальной концентраций первого галогена в сердцевине составляет по меньшей мере 3,
(b) отношение максимальной и минимальной концентраций второго галогена в сердцевине составляет по меньшей мере 3,
(с) концентрация одного галогена в сердцевине возрастает по мере увеличения расстояния от центра сердцевины и
(d) концентрация другого галогена в сердцевине уменьшается по мере увеличения расстояния от центра сердцевины,
при этом волокно имеет затухание меньше чем около 0,17 дБ/км при длине волны 1550 нм.
2. Волокно по п. 1, в котором отношение максимальной и минимальной концентраций первого галогена в сердцевине составляет по меньшей мере 10.
3. Волокно по п. 2, в котором отношение максимальной и минимальной концентраций второго галогена в сердцевине составляет по меньшей мере 10.
4. Волокно по п. 1 или 2, в котором отношение максимальной и минимальной концентраций второго галогена в сердцевине составляет по меньшей мере 10.
5. Волокно по любому из пп. 1-4, в котором первый галоген представляет собой Cl или Br и второй галоген представляет собой F.
6. Одномодовое оптическое волокно, содержащее:
сердцевину, имеющую градиентный профиль показателя преломления с альфой меньше чем 5; и
оболочку, окружающую сердцевину, при этом оболочка содержит канавку и внешнюю область оболочки;
в котором сердцевина имеет относительный показатель преломления больше чем на +0,05% по сравнению с показателем преломления чистого диоксида кремния, в котором сердцевина содержит диоксид кремния, легированный хлором и фтором, при этом концентрации фтора и хлора в сердцевине распределены неравномерно так, что
(а) разность между максимальной и минимальной концентрациями хлора в сердцевине составляет по меньшей мере 0,4 мас.%,
(b) разность между максимальной и минимальной концентрациями фтора в сердцевине составляет по меньшей мере 0,45 мас.%,
(с) максимальное количество хлора в сердцевине составляет по меньшей мере 0,7 мас.% и
(d) максимальное количество фтора в сердцевине составляет по меньшей мере 0,75 мас.%,
при этом волокно имеет затухание меньше чем около 0,17 дБ/км при длине волны 1550 нм.
7. Волокно по пп. 1, 5 или 6, в котором оболочка содержит депрессионную область, имеющую относительный показатель преломления, который ниже, чем максимальный относительный показатель преломления сердцевины.
8. Волокно по п. 5 или 6, в котором максимальное количество хлора в сердцевине составляет по меньшей мере 1 мас.%.
9. Волокно по п. 8, в котором максимальное количество хлора в сердцевине составляет по меньшей мере 2 мас.%.
10. Волокно по п. 9, в котором максимальное количество хлора в сердцевине составляет по меньшей мере 3 мас.%.
11. Волокно по п. 5 или 6, в котором максимальное количество фтора в сердцевине составляет по меньшей мере 1 мас.%.
12. Волокно по п. 11, в котором максимальное количество фтора в сердцевине составляет по меньшей мере 2 мас.%.
13. Волокно по п. 12, в котором максимальное количество фтора в сердцевине составляет по меньшей мере 3 мас.%.
14. Волокно по п. 5 или 6, в котором разность между максимальной и минимальной концентрациями хлора в сердцевине составляет по меньшей мере 1 мас.%.
15. Волокно по п. 14, в котором разность между максимальной и минимальной концентрациями хлора в сердцевине составляет по меньшей мере 2 мас.%.
16. Волокно по п. 5 или 6, в котором разность между максимальной и минимальной концентрациями фтора в сердцевине составляет по меньшей мере 1 мас.%.
17. Волокно по п. 16, в котором разность между максимальной и минимальной концентрациями фтора в сердцевине составляет по меньшей мере 2 мас.%.
18. Волокно по п. 5 или 6, в котором отношение максимальной и минимальной концентраций хлора в сердцевине составляет по меньшей мере 3.
19. Волокно по п. 18, в котором отношение максимальной и минимальной концентраций хлора в сердцевине составляет по меньшей мере 10.
20. Волокно по п. 19, в котором отношение максимальной и минимальной концентраций хлора в сердцевине меньше чем 1000.
21. Волокно по п. 5 или 6, в котором отношение максимальной и минимальной концентраций фтора в сердцевине составляет по меньшей мере 5.
22. Волокно по п. 21, в котором отношение максимальной и минимальной концентраций хлора в сердцевине составляет по меньшей мере 10.
23. Волокно по п. 21 или 22, в котором отношение максимальной и минимальной концентраций хлора в сердцевине меньше чем 1000.
24. Волокно по п. 5 или 6, в котором отношение максимальной и минимальной концентраций фтора в сердцевине составляет по меньшей мере 5.
25. Волокно по п. 5 или 6, в которой отношение концентрации хлора к концентрации фтора в центре сердцевины составляет от 3 до 1000.
26. Волокно по п. 5 или 6, в котором отношение максимальной и минимальной концентраций хлора в сердцевине меньше чем 1000.
27. Волокно по п. 5 или 6, в котором разность относительных показателей преломления между максимальными относительными показателями преломления сердцевины и внешней области оболочки составляет от 0,2% до 0,6%.
28. Волокно по любому из предшествующих пунктов, в котором разность относительных показателей преломления между максимальными показателями преломления сердцевины и внешней области оболочки составляет от 0,3% до 0,5%.
29. Волокно по любому из предшествующих пунктов, где волокно, кроме того, характеризуется длиной волны отсечки 22-метрового кабеля ниже чем 1530 нм.
30. Волокно по любому из предшествующих пунктов, где волокно, кроме того, характеризуется длиной волны отсечки 22-метрового кабеля ниже чем 1260 нм.
31. Волокно по любому из предшествующих пунктов, где волокно имеет затухание ниже чем около 0,17 дБ/км при длине волны 1550 нм.
32. Способ изготовления штабика сердцевины, содержащий этапы, на которых:
(i) воздействуют на пористую преформу из диоксида кремния по меньшей мере одним из предшественника примеси хлора, предшественника примеси брома или комбинации их при температуре от 900°С до 1350°С, при этом парциальное давление предшественника примеси хлора или брома больше чем 0,5 атм (0,05066 МПа), чтобы образовать легированную Cl и/или Br пористую преформу;
(ii) воздействуют на легированную Cl и/или Br пористую преформу предшественником примеси фтора при температуре от 1275°С до 1450°С, при этом парциальное давление предшественника фтора больше чем 0,1 атм (0, 0101325 МПа), чтобы образовать совместно легированную преформу;
(iii) воздействуют на совместно легированную преформу температурой выше 1400°С для полного спекания совместно легированной преформы и для образования спеченной преформы сердцевины.
33. Способ по п. 32, дополнительно содержащий повторное вытягивание спеченной преформы сердцевины для образования штабика сердцевины.
34. Способ по п. 32 или 33, в котором парциальное давление предшественника примеси хлора или примеси брома больше чем 1 атм (0,101325 МПа).
35. Способ по п. 34, в котором парциальное давление предшественника примеси хлора или примеси брома больше чем 2 атм (0,20265 МПа).
36. Способ по п. 35, в котором парциальное давление предшественника примеси хлора или примеси брома больше чем 5 атм (0,5066 МПа).
37. Способ по п. 36, в котором парциальное давление предшественника примеси хлора или примеси брома больше чем 10 атм (1,01325 МПа).
38. Способ по п. 32 или 33, в котором парциальное давление предшественника примеси фтора больше чем 0,5 атм (0,05066 МПа).
39. Способ по п. 38, в котором парциальное давление предшественника примеси фтора больше чем 1 атм (0,101325 МПа).
40. Способ по п. 39, в котором парциальное давление предшественника примеси фтора больше чем 2 атм (0,20265 МПа).
41. Способ по любому из пп. 32-40, в котором спеченная преформа сердцевины включает в себя Cl, Br или комбинацию их и кроме того содержит фтор, и
(а) разность между максимальной и минимальной концентрациями хлора или брома в спеченной преформе сердцевины составляет по меньшей мере 0,4 мас.%,
(b) разность между максимальной и минимальной концентрациями фтора в спеченной преформе сердцевины составляет по меньшей мере 0,45 мас.%,
(с) максимальное количество хлора в спеченной преформе сердцевины составляет по меньшей мере 0,7 мас.% и
(d) максимальное количество фтора в спеченной преформе сердцевины составляет по меньшей мере 0,75 мас.%.